СПОСОБ ПОЛУЧЕНИЯ КОМПОЗИТНОГО МАТЕРИАЛА

1. Способ получения композитного материала, состоящего из фибриллированных целлюлозных волокон и химически осажденных минеральных частиц из ряда, содержащего частицы карбоната кальция, включающий обработку в водной фазе реагента из первого ряда, содержащего гидроксид кальция, реагентом-осадителем из второго ряда, содержащего диоксид углерода в присутствии в ней фибриллированных целлюлозных волокон с образованием дисперсии твердых продуктов обработки в виде композитного материала, отличающийся тем, что первый ряд реагентов дополнительно содержит хлориды кальция, алюминия, железа и магния, второй ряд реагентов-осадителей дополнительно содержит карбонат, гидроксид и фосфат натрия, ряд осажденных частиц дополнительно содержит гидроксиды магния, алюминия и железа и фосфат алюминия, при этом композитный материал состоит из фибриллированных целлюлозных волокон с прочно иммобилизованными ими минеральными частицами при их химическом осаждении.
2. Способ по п.1, отличающийся тем, что фибриллированные целлюлозные волокна содержат, в мас.%, не менее 94% волокон с длиной не более 1,23 мм и не менее 54% волокон с длиной не более 0,63 мм.
3
3. Способ по п.1, отличающийся тем, что при обработке реагента из первого ряда реагентом-осадителем из второго ряда фибриллированные целлюлозные волокна присутствуют в жидкой фазе в количестве 100-300 мг/дм.
4. Способ по п.1, отличающийся тем, что композитный материал содержит 50-600 мас.ч. минеральных частиц на 100 мас.ч. целлюлозных волокон.
5. Способ по п.1, отличающийся тем, что дисперсию композитного материала сгущают методом флотации с получением флотошлама.
6. Способ по п.1, отличающийся тем, что композитный материал используют в качестве наполнителя в бумажную массу.